(57)【特許請求の範囲】
【請求項１】
カッティングテンプレートであって、
クロムドープを有する酸化アルミニウム（Ａｌ2Ｏ3：Ｃｒ）  ７０〜９０体積部、
Ｙ安定化を有する酸化ジルコニウム（ＺｒＯ2：Ｙ）  １２〜２２体積部及び
可変のＣｒドープを有する式ＳｒＡｌ12-xＣｒxＯ19のアルミン酸ストロンチウム  １〜５体積部
を含有することを特徴とする、カッティングテンプレート。
【請求項２】
成分酸化ジルコニウム及びアルミン酸ストロンチウムが酸化アルミニウムマトリックス中で挿入されている、請求項１記載のカッティングテンプレート。
【請求項３】
アルミン酸ストロンチウムが小片状クリスタリット及び／又は小板の形態で存在する、請求項１又は２記載のカッティングテンプレート。
【請求項４】
この材料に付加的に、適した材料からなるウィスカー及び／又は繊維又は網状構造体又は織物が混入されている、請求項１から３までのいずれか１項記載のカッティングテンプレート。
【請求項５】
医療技術において使用するための、請求項１から４までのいずれか１項記載のカッティングテンプレート。
【請求項６】
人工膝関節置換術の際に使用するための、請求項５記載のカッティングテンプレート。
【発明の詳細な説明】
【技術分野】
【０００１】
本発明の対象は、カッティングテンプレートもしくはソーブロック、好ましくは医療技術において使用するためのカッティングテンプレートもしくはソーブロックである。
【０００２】
人工膝関節置換術(Knie-TEP-Implantation)毎に、いわゆるカッティングテンプレート又はソーブロックが大腿骨上に固定される。このカッティングテンプレートを用いて、大腿骨表面を大腿骨コンポーネントの形状寸法に適合させるために、通常の場合に３回の切断が実施される。各切断用に、カッティングテンプレート中にはガイド（１個のテンプレート中に３もしくは４個のカッティングガイド）が存在する。このガイド中で、振動ソーブレードを用いて切断が実施される。ソーブレード並びにカッティングテンプレートは今日、原則として生体適合性の金属合金から製造されている。
【０００３】
ソーブロック中のガイドレールは、製造者に応じて、１．２〜１．５mmの幅を有する。ソーブレードの振動及びソーブレードとガイドレールとの間で生じる摩擦が原因となって、高度の金属摩耗がガイドレールの側に生じる。この摩耗は外科手術中に傷から除去されないかもしくは不十分にのみ除去されることができる。それゆえ、この摩耗は他方では感染の原因になりうるものであり、とりわけ患者のアレルギー反応をまねきうる。この理由から、この摩耗を原則として、しかしながら特に潜在的なアレルギー患者の場合のセラミック大腿骨コンポーネントの使用により移植反応が回避されるべきである場合に、減少させることが重要である。
【０００４】
今日の知識水準によれば、金属摩耗の大部分はカッティングテンプレート中のガイドレールの摩滅により生じる。人工膝関節置換術の枠内でカッティングテンプレートを約２０〜４０回使用した後に、ガイドレールは、約０．５〜１．５mmだけ広がったガイド間隙を有する。その結果として、カッティングテンプレートのガイド精度はかなり低下する。外科医の結論は適切であり、ソーブレードの正確なカッティングガイドがもはや不可能であり、大腿骨の切断面の整合及び平坦性はますます偏りを有する。このことは、切断面と大腿骨コンポーネントとの間のより大きな間隙をまねく。この間隙は外科手術中に、さもなければ普通よりも多い体積の骨セメントで充填されなければならず、このことはこのシステムの耐用年数に不利な影響を及ぼしうる。
【０００５】
本発明の基礎となる課題は、技術水準のカッティングテンプレート／ソーブロックの欠点を取り除くこと及び特に：
・金属摩耗を減少させること、その際に金属摩耗の減少は、これまでの金属による解決手段に比べて９０％まで努力されるべきである；
・カッティングテンプレートの耐用年数を延長し、ひいてはコストを節約すること；
・アレルギーリスク並びに感染のリスクを減少させること
にあった。
【０００６】
本発明による課題は意外なことに、独立請求項の特徴を有するセラミック製のカッティングテンプレート／ソーブロック（以下に、本発明によるカッティングテンプレート／本発明によるソーブロックについては、焼結成形体又は焼結体という概念も使用される）により解決された。好ましい態様は従属請求項に見出される。意外なことに、懸案の課題の解決が、極めて特別な組成を有する焼結成形体を必要とすることが確かめられた：
クロムドープを有する酸化アルミニウム７０〜９０体積部（Ａｌ2Ｏ3：Ｃｒ）、
Ｙ安定化を有する酸化ジルコニウム１２〜２２体積部（ＺｒＯ2：Ｙ）及び
可変のＣｒドープを有する式ＳｒＡｌ12-xＣｒxＯ19のアルミン酸ストロンチウム１〜５体積部を含有する。
【０００７】
本発明による教示では、金属摩耗は、金属製のこれまでのカッティングテンプレートもしくはソーブロックに比べて９０％まで減少されている。使用中のカッティングテンプレートもしくは本発明によるソーブロックの耐用年数は明らかに延長されている、それというのも、カッティングテンプレートの少ない摩滅が生じるに過ぎないからである。このことはコストを減少させる。そのうえ、患者のアレルギーリスクもしくはアレルギー反応並びに感染のリスクは低下されている。
【０００８】
本発明による一態様において、成分酸化ジルコニウム及びアルミン酸ストロンチウムは、酸化アルミニウムマトリックス中に挿入されている。
【０００９】
好ましくは、アルミン酸ストロンチウムは、小片状の(plaettchenfoermigen)クリスタリット及び／又は小板(Platelets)の形で存在する。
【００１０】
本発明による一態様において、カッティングテンプレートの材料には付加的に、適した材料からなるウィスカー及び／又は繊維又は網状構造体又は織物が混入されている。
【００１１】
好ましくは、カッティングテンプレートは、医療技術において、特に骨を加工する(Bearbeitung)ための手術の際に、好ましくは人工膝関節置換術の際に使用される。
【００１２】
本発明によるセラミックカッティングテンプレートの利点もしくはこれから製造されているセラミックの利点は次のとおりである：
・カッティングテンプレートは、極度に少ない摩耗を有する。
・材料は、生体適合性である。
・本発明によるカッティングテンプレートにレーザーで書き込む場合に、これは目で極めて良く見え、かつ読み取ることができ、それゆえカッティングテンプレートを使用する際の誤った取り扱いを減少させることができる。
・カッティングテンプレートは、良好なトライボロジー特性を有する。
【００１３】
意外なことに、材料の次の組成を有するカッティングテンプレートが、医療技術分野における使用に卓越して適していることがわかった。
【００１４】
【表１】
0005762398.tif 000002
【００１５】
そのようなカッティングテンプレートの支配的な集合組織成分(Gefuegebestandteil)は、酸化アルミニウムである。故に、硬さ、弾性率及び熱伝導率のような性質を決定する特徴が純粋な酸化アルミニウムの性質と密接している。成分酸化ジルコニウム及びアルミン酸ストロンチウムは、酸化アルミニウムマトリックス中に挿入されている。アルミン酸ストロンチウムは、本質的に強さ増加に寄与する、特徴的な小片状クリスタリット、小板を形成する。
【００１６】
成分酸化ジルコニウム及びアルミン酸ストロンチウムは、純粋な酸化アルミニウムの場合よりも約６０％高い破壊靭性の増加に寄与する。これらの強化成分により、強さはほぼ２倍増加され、同時にカッティングテンプレートの損傷許容性、すなわち考えられる損傷の場合にもなお高い残留強度を維持する性質が上昇する。
【００１７】
本発明によるカッティングテンプレートの高い機械負荷の際に、意外なことに、例えば亀裂進展を阻害又は停止させる機構が活性化される。最も重要な機構は、その際に、正方晶相から単斜晶相への酸化ジルコニウムの応力誘起変態である。酸化ジルコニウムの変態に付随する体積増加は、外部の引張荷重に抵抗し、ひいては亀裂成長を防止する局所的な圧縮応力の形成を生じさせる。
【００１８】
挿入された小板により、意外なことに亀裂の伸び道がそれるので、亀裂進展の際に付加的なエネルギーが吸収される。
【００１９】
本発明によるカッティングテンプレートの特殊性として、双方の機構が相互に強化されるので、破壊靭性の効果的な増加がそれどころか、個々の機構の単なる相加により予測されうるかもしれなかったものよりも大きい。
【００２０】
カッティングテンプレートの製造は、常用のセラミック技術を用いて行われる。
【００２１】
本質的なプロセス工程は次のとおりである：
ａ）所定の組成による粉末混合物を水中で調製する、沈降の回避のための流動化剤(Verfluessigern)の使用。
ｂ）ディソルバー（高速撹拌機）中での均質化。
ｃ）撹拌ボールミル中での粉砕、その際に、粉末混合物の比表面積の増加（＝破砕(Zerkleinerung)）。
ｄ）有機結合剤の添加。
ｅ）噴霧乾燥、その際に、定義された性質を有する易流動性顆粒が生じる。
ｆ）水での顆粒の湿潤、
ｇ）アキシアルプレス又はアイソスタチックプレス。
ｈ）切削による生素地加工(Gruenbearbeitung)、その際に、焼結収縮を考慮しながら大体において最終輪郭が形どられる。
ｉ）予備焼成、その際に理論密度の約９８％への収縮。なお残留している残留細孔は、外へ向けて閉じられている。
ｊ）高温及び高いガス圧下でのホットアイソスタチックプレス、それにより事実上完全な最終緻密化。
ｋ）いわゆるクリーン焼成(Weissbrand)、それによりホットアイソスタチックプレスの際に発生されたセラミック中の酸素イオンの非平衡は相殺される。
Ｉ）研削及び研磨による硬質加工。
ｍ）熱処理する(Tempern)。
【００２２】
カッティングテンプレートの性質は挿入によりさらに強化されることができる。たとえば、ウィスカー及び／又は繊維をカッティングテンプレートの成形の前に材料へ混合すること又は網状構造体又は織物を生状態の材料へ導入することが可能である。ウィスカー、繊維又は網又は織物は、セラミック材料に対してその性質の劣悪化が生じるような相互作用をしない材料からなっていなければならない。そのうえ、焼結中に前記材料は、前記材料が損傷されるように変化してはならない。
【００２３】
本発明によるカッティングテンプレートは、意外なことに、純粋な酸化アルミニウム及び酸化ジルコニウムのそれぞれ最良の性質を兼ね備えている：硬さ、耐老化性、水に対する湿潤挙動及び高い熱伝導率は、酸化アルミニウム製の焼結成形体から知られている性質であり、高い強さ及び高い破壊靭性、すなわち損傷許容性は、酸化ジルコニウム製の焼結成形体から知られている性質である。
【図面の簡単な説明】
【００２４】
【図１】本発明によるセラミック製ソーテンプレート１を示す図。
【図２】本発明によるセラミック製ソーテンプレート１を示す図。
【図３】本発明によるセラミック製ソーテンプレート１を示す図。
【図４】本発明によるセラミック製ソーテンプレート１を示す図。
【図５】金属製の常用のソーテンプレートの形及び外科出術中の使用を示す図。
【００２５】
図１〜４は、本発明によるセラミック製ソーテンプレート１を多様な方向から見た図で示す。図５は、金属製の常用のソーテンプレートの形及び外科出術中の使用についての図を示す。
【００２６】
図１〜４には、ソーブロックとも呼ばれる本発明によるソーテンプレート１が示されている。この種のソーテンプレート１は、人工膝関節の埋込みの際の外科用ソーブレードのガイドに利用される。
【００２７】
ソーテンプレートは、板状ソーブレードを通しかつ正確にフィットしてガイドするためのスリット状切抜き３が設けられている母体２からなり、その際にスリット状切抜き３は、互いに向かい合ったガイド面４を有する。これらのガイド面４上にソーブレード（図５参照）は切断過程の際に密接している。母体２中へ、大腿骨上でのソーテンプレート１のねじ止めに利用される貫通孔５が導入されている。
【００２８】
本発明の範囲内で、焼結成形体／焼結体という概念は、カッティングテンプレートもしくはソーブロックの形のもしくはカッティングテンプレートもしくはソーブロックとして使用するためのセラミックを呼ぶ。
【符号の説明】
【００２９】
１  ソーテンプレート、  ２  母体、  ３  スリット状切抜き、  ４  ガイド面、  ５  貫通孔
【図１】
0005762398.tif 000003
【図２】
0005762398.tif 000004
【図３】
0005762398.tif 000005
【図４】
0005762398.tif 000006
【図５】
0005762398.tif 000007